(57)【要約】      （修正有）【課題】乗用車用の空気入りラジアルタイヤにおいて、より高レベルな高速耐久性、高速操縦安定性を得ることを可能にする空気入りラジアルタイヤを提供すること。【解決手段】ベルト層６の径方向外側に、タイヤ周方向に対して略０度に巻き回した有機繊維補強カバー層７を有し、該有機繊維補強カバー層は、センターカバー層７１とショルダーカバー層７２とからなり、有機繊維補強カバー層の全幅に対するセンターカバー層の幅の比率が３０〜９０％未満とした空気入りラジアルタイヤ。【選択図】図１
2007216778.tif 000002
【特許請求の範囲】
【請求項１】
ベルト層の径方向外側に、タイヤ周方向に対して略０度に巻き回した有機繊維補強カバー層を有する空気入りラジアルタイヤにおいて、該有機繊維補強カバー層は、下記Ａのセンターカバー層と、下記Ｂのショルダーカバー層とからなり、該有機繊維補強カバー層の全幅に対する前記センターカバー層の幅の比率が３０％以上９０％未満であることを特徴とする空気入りラジアルタイヤ。
（Ａ）センターカバー層：タイヤ軸方向中央付近に配置され、２本の高弾性ヤーンと１本の低弾性ヤーンをそれぞれ同一方向に下撚りしたものを、該下撚り方向と逆方向に撚り合せてなる３本撚り複合コードを用いて構成されているカバー層。
（Ｂ）ショルダーカバー層：前記ベルト層のエッジ付近に配置され、１本の高弾性ヤーンと１本の低弾性ヤーンをそれぞれ同一方向に下撚りしたものを撚り合せてなる２本撚り複合コードを用いて構成されているカバー層。
【請求項２】
センターカバー層のコードの上撚り係数Ｋｃと、ショルダーカバー層のコードの上撚り係数Ｋｓｈが、それぞれ下記（ａ）式と（ｂ）式を満足するものであることを特徴とする請求項１記載の空気入りラジアルタイヤ。
センターカバー層のコードの上撚り係数Ｋｃ≧１６００      ………式（ａ）
ショルダーカバー層のコードの上撚り係数Ｋｓｈ≦２２５０  ………式（ｂ）
ここで、
センターカバー層のコードの上撚り係数Ｋｃ＝Ｔｃ×√Ｄｃ
ショルダーカバー層のコードの上撚り係数Ｋｓｈ＝Ｔｓｈ×√Ｄｓｈ
Ｔｃ：センターカバー層のコードの上撚り数（回／１０ｃｍ）
Ｄｃ：センターカバー層のコードの総公称繊度（ｄｔｅｘ）
Ｔｓｈ：ショルダーカバー層のコードの上撚り数（回／１０ｃｍ）
Ｄｓｈ：ショルダーカバー層のコードの総公称繊度（ｄｔｅｘ）
【請求項３】
センターカバー層のコードの上撚り係数Ｋｃと、ショルダーカバー層のコードの上撚り係数Ｋｓｈが、それぞれ下記（ｃ）式と（ｄ）式を満足するものであることを特徴とする請求項１または２記載の空気入りラジアルタイヤ。
１６００≦Ｋｃ≦２２５０     ………式（ｃ）
１６００≦Ｋｓｈ≦２２５０   ………式（ｄ）
【請求項４】
前記高弾性ヤーンは、弾性率２００ｃＮ／ｄｔｅｘ以上のものであり、かつアラミド繊維、ポリオレフィンケトン（ＰＯＫ）繊維およびポリベンゾオキサゾール（ＰＢＯ）繊維のうちのいずれか１種からなるヤーンであり、前記低弾性ヤーンは、弾性率１５０ｃＮ／ｄｔｅｘ以下のものであり、かつ脂肪族ポリアミド繊維からなるヤーンであることを特徴とする請求項１、２または３記載の空気入りラジアルタイヤ。
【請求項５】
前記有機繊維補強カバー層のタイヤ径方向外側でかつタイヤ軸方向中心近傍に、さらに、ポリエステル繊維または脂肪族ポリアミド繊維を用いた補助繊維補強層を配設してなることを特徴とする請求項１、２、３または４記載の空気入りラジアルタイヤ。
【発明の詳細な説明】
【技術分野】
【０００１】
本発明は、空気入りラジアルタイヤに関し、特に乗用車用タイヤとして、高速耐久性、高速操縦安定性に優れた性能を発揮する空気入りラジアルタイヤに関する。
【背景技術】
【０００２】
自動車用、特に、乗用車用の空気入りラジアルタイヤにおいて、高弾性特性を有する繊維コードを用いた高弾性ベルトカバー材を用いることにより、タイヤ回転に伴う遠心力によって生ずるクラウン部のせり上がり変形が抑制され、安定な接地形状が得られることが知られ、そして、該安定した接地形状が実現されることから、高速耐久性、高速操縦安定性の改善効果が得られることが知られている。
【０００３】
従来、このような高弾性ベルトカバー材に用いられる高弾性特性を有する繊維材料としては、アラミド繊維コード、ポリエチレンナフタレート（ＰＥＮ）繊維コード、アラミド繊維／ナイロン６６繊維のハイブリッドコード、またはナイロン６６繊維コードなどが知られ、各種、それぞれの長所を活かして使用がされてきている。
【０００４】
中でも、特に速度レンジの高い領域では、剛性、耐疲労性、低発熱特性および熱収縮性などの点において、アラミド繊維／ナイロン６６繊維のハイブリッドコードが総合的に優位にあり、該アラミド繊維／ナイロン６６繊維のハイブリッドコードを用いたベルトカバー材が使用されることが多い。
【０００５】
ここで、ハイブリッドコードとは、異種のコードを２本あるいは３本撚合せたコードをいい、アラミド繊維／ナイロン６６繊維のハイブリッドコードとは、それぞれが撚られている（下撚り）アラミド繊維コードとナイロン６６繊維コードとを、合計で２本または３本用いて、それらを撚り合わせて（上撚り）、一本の補強コードとして用いているコードのことをいう。
【０００６】
しかし、アラミド繊維／ナイロン６６繊維のハイブリッドコードでもまだ改善の余地があり、例えば、２本撚りコードでは圧縮時耐疲労性に劣ることからタイヤセンター部での圧縮疲労という点に問題があり、タイヤ耐久性の改善が十分であるとは言えないものであった。また３本撚りコードでは一般にコード全体径が太くなり、プライゲージが厚くなり、その結果、発熱体が多くなると言え、ショルダー部が蓄熱しやすくなり、これがタイヤ耐久性の点では不利な点であり、十分なものとは言えないものであった。
【０００７】
本発明は、後述するように、ベルトカバー材をセンター部とショルダー部に分けて、それぞれで異なるカバーコードを使用するようにしたものであるが、背景技術としては、そのような異種のカバーコードをセンター部とショルダー部で使用するようにして、特に、互いにカバー残留張力を相違させるという提案（特許文献１）、互いにカバー熱収縮率とカバー弾性率を相違させるという提案（特許文献２）、互いにカバー剛性を相違させるという提案（特許文献３）、あるいは、互いにモジュラスを相違させるという提案（特許文献４）などがされている。
【０００８】
しかし、これらはいずれも本発明とは、技術思想・具体的構成のいずれも相違するものであり、特に後述する本発明のようにハイブリッドコードとする際の下撚り、上撚り構造に着目したものではなかった。
【０００９】
【特許文献１】特開平６−２９７９１０号公報
【特許文献２】特開平７−２１５０１１号公報
【特許文献３】特開２００２−３５６１０３号公報
【特許文献４】特開２００５−２６３１３７号公報
【発明の開示】
【発明が解決しようとする課題】
【００１０】
本発明は、上述したような点に鑑み、自動車用、特に、乗用車用の空気入りラジアルタイヤにおいて、従来のアラミド繊維／ナイロン６６繊維のハイブリッドコードを使用したベルトカバー材で実現されていた良好で安定した接地形状に基づいて得られる高速耐久性、高速操縦安定性について、さらに改善をして、より高レベルな高速耐久性、高速操縦安定性を得ることを可能にする空気入りラジアルタイヤを提供することを目的とするものである。
【課題を解決するための手段】
【００１１】
上述した目的を達成する本発明の空気入りラジアルタイヤは、以下の（１）の構成からなる。
（１）ベルト層の径方向外側に、タイヤ周方向に対して略０度に巻き回した有機繊維補強カバー層を有する空気入りラジアルタイヤにおいて、該有機繊維補強カバー層は、下記Ａのセンターカバー層と、下記Ｂのショルダーカバー層とからなり、該有機繊維補強カバー層の全幅に対する前記センターカバー層の幅の比率が３０％以上９０％未満であることを特徴とする空気入りラジアルタイヤ。
（Ａ）センターカバー層：タイヤ軸方向中央付近に配置され、２本の高弾性ヤーンと１本の低弾性ヤーンをそれぞれ同一方向に下撚りしたものを、該下撚り方向と逆方向に撚り合せてなる３本撚り複合コードを用いて構成されているカバー層。
（Ｂ）ショルダーカバー層：前記ベルト層のエッジ付近に配置され、１本の高弾性ヤーンと１本の低弾性ヤーンをそれぞれ同一方向に下撚りしたものを撚り合せてなる２本撚り複合コードを用いて構成されているカバー層。
【００１２】
かかる本発明の空気入りラジアルタイヤにおいて、より具体的に好ましくは、以下の（２）〜（５）のいずれかに記載の空気入りラジアルタイヤである。
（２）センターカバー層のコードの上撚り係数Ｋｃと、ショルダーカバー層のコードの上撚り係数Ｋｓｈが、それぞれ下記（ａ）式と（ｂ）式を満足するものである上記（１）記載の空気入りラジアルタイヤ。
センターカバー層のコードの上撚り係数Ｋｃ≧１６００      ………式（ａ）
ショルダーカバー層のコードの上撚り係数Ｋｓｈ≦２２５０  ………式（ｂ）
ここで、
センターカバー層のコードの上撚り係数Ｋｃ＝Ｔｃ×√Ｄｃ
ショルダーカバー層のコードの上撚り係数Ｋｓｈ＝Ｔｓｈ×√Ｄｓｈ
Ｔｃ：センターカバー層のコードの上撚り数（回／１０ｃｍ）
Ｄｃ：センターカバー層のコードの総公称繊度（ｄｔｅｘ）
Ｔｓｈ：ショルダーカバー層のコードの上撚り数（回／１０ｃｍ）
Ｄｓｈ：ショルダーカバー層のコードの総公称繊度（ｄｔｅｘ）
【００１３】
（３）センターカバー層のコードの上撚り係数Ｋｃと、ショルダーカバー層のコードの上撚り係数Ｋｓｈが、それぞれ下記（ｃ）式と（ｄ）式を満足するものである上記（１）または（２）記載の空気入りラジアルタイヤ。
１６００≦Ｋｃ≦２２５０     ………式（ｃ）式
１６００≦Ｋｓｈ≦２２５０   ………式（ｄ）式
【００１４】
（４）前記高弾性ヤーンは、弾性率２００ｃＮ／ｄｔｅｘ以上のものであり、かつアラミド繊維、ポリオレフィンケトン（ＰＯＫ）繊維およびポリベンゾオキサゾール（ＰＢＯ）繊維のうちから選ばれる１種からなるヤーンであり、前記低弾性ヤーンは、弾性率１５０ｃＮ／ｄｔｅｘ以下のものであり、かつ脂肪族ポリアミド繊維からなるヤーンである上記（１）、（２）または（３）記載の空気入りラジアルタイヤ。
（５）前記有機繊維補強カバー層のタイヤ径方向外側でかつタイヤ軸方向中心近傍に、さらに、ポリエステル繊維または脂肪族ポリアミド繊維を用いた補助繊維補強層を配設してなることを特徴とする上記（１）、（２）、（３）または（４）記載の空気入りラジアルタイヤ。
【発明の効果】
【００１５】
請求項１にかかる本発明の空気入りラジアルタイヤによれば、自動車用、特に、乗用車用の空気入りラジアルタイヤにおいて、従来のアラミド繊維／ナイロン６６繊維のハイブリッドコードを使用したベルトカバー材で実現されていた良好で安定した接地形状に基づいて得られる高速耐久性、高速操縦安定性をさらに改善して、より高レベルな高速耐久性、高速操縦安定性を得ることを可能にする空気入りラジアルタイヤが提供されるものである。
【００１６】
また、請求項２〜５のいずれかの発明によれば、請求項１で得られる効果が一層明確となり、より高レベルな高速耐久性、高速操縦安定性を得ることを可能にする空気入りラジアルタイヤが提供される
【発明を実施するための最良の形態】
【００１７】
以下、更に詳しく本発明の空気入りラジアルタイヤについて、説明する。
【００１８】
本発明の空気入りラジアルタイヤは、まず、ベルト層の径方向外側に、タイヤ周方向に対して略０度に巻き回した有機繊維補強カバー層を有する空気入りラジアルタイヤにおいて、該有機繊維補強カバー層を、下記Ａのセンターカバー層と、下記Ｂのショルダーカバー層とから構成するようにしたものである。
（Ａ）センターカバー層：タイヤ軸方向中央付近に配置され、２本の高弾性ヤーンと１本の低弾性ヤーンをそれぞれ同一方向に下撚りしたものを、該下撚り方向と逆方向に撚り合せてなる３本撚り複合コードを用いて構成されているカバー層。
（Ｂ）ショルダーカバー層：前記ベルト層のエッジ付近に配置され、１本の高弾性ヤーンと１本の低弾性ヤーンをそれぞれ同一方向に下撚りしたものを撚り合せてなる２本撚り複合コードを用いて構成されているカバー層。
【００１９】
そして、さらに、該有機繊維補強カバー層の全幅に対して、該センターカバー層の幅の比率は３０％以上９０％未満であるように構成されているものである。
【００２０】
図１は、本発明の空気入りラジアルタイヤの一実施態様例を示すものであり、空気入りタイヤの子午線方向にとった断面概略図であり、１はトレッド部、２はサイドウォール部、３はビード部である。タイヤの内部には、トレッド部１と左右のサイドウォール部２およびビード部３の全体にまたがるように、タイヤ周方向に対して、略９０度に配列した有機繊維コードからなるカーカス層４が埋設され、その両端部がビードコア５の周りにタイヤ内側から外側に折り返されているものである。
【００２１】
カーカス層４の外周側（径方向外側）には、スチールコードからなるベルト層６が、例えば２層設けられ、さらにそのベルト層６の外周側（径方向外側）に、ベルト層６を補強する有機繊維補強カバー層７が設けられている。この有機繊維補強カバー層７は、多数平行に配列された有機繊維コード群に一般にゴム含浸がなされているベルト状の構造を有するものであり、該有機繊維コードがタイヤ周方向に対して略０度の角度で巻き回された構造となっているものである。
【００２２】
本発明では、上述のように、有機繊維補強カバー層７を、上記Ａのセンターカバー層７１と、上記Ｂのショルダーカバー層７２とから構成したものであって、特に、センターカバー層７１は、２本の高弾性ヤーンと１本の低弾性ヤーンをそれぞれ同一方向に下撚りしたものを、該下撚り方向と逆方向に撚り合せた３本撚り複合コードを用いて構成されているために、圧縮時耐疲労性に優れ、このことからタイヤの高速耐久性が向上するものである。
【００２３】
一方で、ショルダーカバー層７２は、１本の高弾性ヤーンと１本の低弾性ヤーンをそれぞれ同一方向に下撚りしたものを撚り合せた２本撚り複合コードを用いて構成されているために、プライゲージ（プライ厚さ）を薄くでき、その結果、発熱・蓄熱材料が少なくなり、高速走行時における発熱量が少なくなり、この点で高速耐久性が向上するものである。
【００２４】
各カバー層のそれぞれにおいて、高弾性ヤーンと低弾性ヤーンとを併用するのは、コード特性として、剛性、圧縮時耐疲労性、発熱特性、熱収縮性などの各特性を、バランス良く一本のハイブリッド撚りコードに持たせるためである。そのため、有機繊維補強カバー層の全幅に対するセンターカバー層の幅の比率は、上述のように３０％以上９０％未満であるように構成することが重要であり、より好ましくは４５％以上７５％未満である。
【００２５】
また、それぞれ同一方向に下撚りしたものを、該下撚り方向と逆方向に撚り合せて一本のハイブリッド撚りコードにするのは、下撚りを解く方向に上撚りをかけてハイブリッド撚りコードを形成することにより、コード中の繊維の一本一本が、よりコード軸方向に平行な状態（まっすぐな状態）になることによって、該繊維一本一本の補強効果、弾性効果、ひいては該繊維コードとしての本来の補強効果、弾性効果をより発揮できるようにするためである。
【００２６】
本発明で使用される各高弾性ヤーンと各低弾性ヤーンは、１本のヤーンとして、それらが全てが同一の太さである必要はなく、ハイブリッド構造とする技術的効果をより発揮させるために、適宜に太さ（繊度）を相違させることが実際的であり好ましい。特に高弾性ヤーンの特性を良好に発揮させる上で、低弾性ヤーンの方を高弾性ヤーンの太さ（繊度）の７５〜９５％程度の太さ（繊度）とするのが好ましい。
【００２７】
センターカバー層とショルダーカバー層におけるハイブリッド撚りコードの打ち込み本数（打ち込み密度）は、センターカバー層では４０〜５０本／５０ｍｍ幅の範囲内、ショルダーカバー層では、３５〜５０本／５０ｍｍ幅の範囲内とするのがよい。
【００２８】
センターカバー層とショルダーカバー層は、それぞれが互いに分離されたものとして形成されている必要はなく、有機繊維補強カバー層として、タイヤ軸方向に連続した単一体のものとして形成されていてもよい。また、分離した別個のものとして形成されている場合、相互の端部間に距離を置いて（離れて）配置されてもよい。
【００２９】
本発明において用いられる高弾性ヤーンと低弾性ヤーンは、ハイブリッド撚りコードを構成する上で、通常、用いられる各種有機繊維の範囲内であって弾性率の値に相対的な差が存在すればよいものであるが、本発明者らの各種知見によれば、補強カバー層に高弾性糸を用いるという効果を良好に発揮させる上で、該高弾性ヤーンの弾性率は２００ｃＮ／ｄｔｅｘ以上のものを用いるのがより効果的であり好ましい。そのような弾性率のものを得る上で、アラミド繊維、ポリオレフィンケトン（ＰＯＫ）繊維あるいはポリベンゾオキサゾール（ＰＢＯ）繊維からなるヤーンを用いるのが好ましい。
【００３０】
また、本発明において用いられる低弾性ヤーンは、同様の本発明の効果をより明確に発揮させ得るという点で、弾性率１５０ｃＮ／ｄｔｅｘ以下のものを用いるのが好ましいものであり、また、ポリマー種としては、脂肪族ポリアミド繊維からなるヤーンであることが好ましく、具体的にはナイロン６６繊維、ナイロン６繊維、ナイロン６４繊維などを用いるのが好ましいものである。
【００３１】
本発明において、センターカバー層のコードの上撚り係数Ｋｃと、ショルダーカバー層のコードの上撚り係数Ｋｓｈは、それぞれ下記（ａ）式と（ｂ）式を満足するものであることが好ましく、より明確に本発明の所期の効果を得ることができる。
センターカバー層のコードの上撚り係数Ｋｃ≧１６００      ………式（ａ）
ショルダーカバー層のコードの上撚り係数Ｋｓｈ≦２２５０  ………式（ｂ）
ここで、
センターカバー層のコードの上撚り係数Ｋｃ＝Ｔｃ×√Ｄｃ
ショルダーカバー層のコードの上撚り係数Ｋｓｈ＝Ｔｓｈ×√Ｄｓｈ
Ｔｃ：センターカバー層のコードの上撚り数（回／１０ｃｍ）
Ｄｃ：センターカバー層のコードの総公称繊度（ｄｔｅｘ）
Ｔｓｈ：ショルダーカバー層のコードの上撚り数（回／１０ｃｍ）
Ｄｓｈ：ショルダーカバー層のコードの総公称繊度（ｄｔｅｘ）
である。
【００３２】
また、センターカバー層のコードの上撚り係数Ｋｃと、ショルダーカバー層のコードの上撚り係数Ｋｓｈのそれぞれの好ましい範囲は、下記（ｃ）式と（ｄ）式を満足するものであり、この範囲内にすることによって、より明確に本発明の所期の効果を得ることができるものとなる。
１６００≦Ｋｃ≦２２５０     ………式（ｃ）
１６００≦Ｋｓｈ≦２２５０   ………式（ｄ）
【００３３】
また、ベルト層６の全幅に対して、有機繊維補強カバー層７の幅は、８０％〜１１０％の範囲内とするのがよく、最も好ましくは、９５％〜１０５％の範囲内である。
【００３４】
また、本発明において、有機繊維補強層のタイヤ径方向外側でかつタイヤ軸方向中心近傍には、さらに、ポリエステル繊維（ＰＥＮ繊維など）または脂肪族ポリアミド繊維を用いた補助繊維補強層を配設することも好ましい態様である。図２は、該施態様例に関してモデル的に要部を示したものであり、図１の如き空気入りタイヤの子午線方向の断面においてのベルト層６、有機繊維補強カバー層７、上述の補助繊維補強層８の配置を示した概略モデル図であり、有機繊維補強カバー層７は、センターカバー層７１とショルダーカバー層７２からなり、該センターカバー層７の外周側に、センターカバー層の幅よりも小さい幅の補助繊維補強層８を配設した態様例を示したものである。このように、耐疲労性が比較的良好なポリエステル繊維または脂肪族ポリアミド繊維を最外層に配置することにより、センター部の耐圧縮疲労性をより一層改善することができ、高速耐久性、高速耐疲労性において非常に優れた空気入りラジアルタイヤを実現することができる。該補助繊維補強層８は、特に限定されるものではないが、有機繊維コードをタイヤ周方向に平行になるように配置させたゴム引きの層とすることが好ましい。ただし、周方向と角度をもって交叉する方向に配列するような構成としてもよい。
【実施例】
【００３５】
以下に実施例を示し、本発明の空気入りラジアルタイヤの具体的構成・効果についてさらに説明する。
【００３６】
なお、本発明の説明において使用した、弾性率、撚り数、有機繊維補強繊維カバー層の幅、センターカバー層の幅、ショルダーカバー層の幅は、それぞれ以下の方法によって測定したものである。
（１）ヤーンの弾性率：
ＪＩＳ  Ｌ１０１７−２００２「化学繊維タイヤコード試験方法  ８．８  初期引張抵抗度」に基づき、撚糸前のヤーンの標準条件下における初期引張抵抗度を算出し、これをヤーンの弾性率とする。
（２）撚り数：
ＪＩＳ  Ｌ１０１７−２００２「化学繊維タイヤコード試験方法  ８．４  より」に基づき、撚糸コードの上撚り数、および下撚り数を求めた。
（３）センターカバー層の幅：
タイヤ周上２箇所から、タイヤキャップトレッド部をラジアル方向に切断し、ベルト部の断面が観察できるような周方向長さ１５〜３０ｍｍのカットセクションを採取する。
【００３７】
採取する位置は、タイヤキャップトレッド部の任意の一点Ａ、およびタイヤ中心点を挟んで対向に位置するＢとする。Ａ、Ｂ２つのカットセクション計４面にてセンターカバー層の幅を測定し、その平均をセンターカバー層の幅とした。個々のセンターカバー層の幅はタイヤ幅方向のそれぞれ最外端に位置する２本のコードによって定められ、その間に位置する他のセンターカバーコードに沿わせるように測定した道のり長さである。
【００３８】
（４）ショルダーカバー層の幅：
センターカバー層同様に採取したＡ、Ｂ２つのカットセクションについて、それぞれ断面観察を行い（計４面×各２箇所）、ショルダーカバー層の幅を測定しその平均をショルダーカバー層の幅とした。個々のショルダーカバー層の幅はタイヤ幅方向のそれぞれ最外端に位置する２本のコードによって定められ、その間に位置する他のショルダーカバーコードに沿わせるように測定した道のり長さである。
（５）有機繊維補強繊維カバー層の幅：
上記（３）、（４）で測定されたセンターカバー層の幅およびショルダーカバー層の幅から、以下の式で算出した値を有機繊維補強繊維カバー層の幅とした。
有機繊維補強繊維カバー層の幅＝センターカバー層の幅＋（ショルダーカバー層の幅×２）
【００３９】
また、各実施例、比較例においては、空気入りラジアルタイヤ用の有機繊維補強層を、以下の各種コードＡ〜Ｇを用いて製造した。各コードを製造するときの下撚り方向はいずれもＳ方向とし、上撚り方向はいずれもＺ方向とした。
（１）コードＡ：
アラミド繊維１６７０ｄｔｅｘ糸／アラミド繊維１６７０ｄｔｅｘ糸／ナイロン６６繊維１４００ｄｔｅｘ糸の３本撚りハイブリッドコード。
（２）コードＢ：
アラミド繊維１６７０ｄｔｅｘ糸／ナイロン６６繊維１４００ｄｔｅｘ糸の２本撚りハイブリッドコード。
（３）コードＣ：
ＰＯＫ繊維１６７０ｄｔｅｘ糸／ＰＯＫ繊維１６７０ｄｔｅｘ糸／ナイロン６６繊維１４００ｄｔｅｘ糸の３本撚りハイブリッドコード。
（４）コードＤ：
ＰＯＫ繊維１６７０ｄｔｅｘ糸／ナイロン６６繊維１４００ｄｔｅｘ糸の２本撚りハイブリッドコード。
（５）コードＥ：
ＰＥＮ繊維１６７０ｄｔｅｘ糸／ＰＥＮ繊維１６７０ｄｔｅｘ糸／ナイロン６６繊維１４００ｄｔｅｘ糸の３本撚りハイブリッドコード。
（６）コードＦ：
ＰＥＮ繊維１６７０ｄｔｅｘ糸／ナイロン６６繊維１４００ｄｔｅｘ糸の２本撚りハイブリッドコード。
（７）コードＧ：
ＰＥＮ繊維１６７０ｄｔｅｘ糸／ＰＥＮ繊維１６７０ｄｔｅｘ糸／ＰＥＮ繊維１６７０ｄｔｅｘ糸の３本撚りコード。
【００４０】
実施例１〜１６、比較例１〜１０
表１〜表４に示したヤーンの各種組合せ構造で、センターカバー層とショルダーカバー層とからなる有機繊維補強カバー層７を用いて乗用車用タイヤを製造した。
【００４１】
表中、補強カバー層全幅に対するショルダーカバー層の幅の比率は、ショルダーカバーの片側幅で示している。センターカバー層のコードの打込み本数とショルダーカバー層のもコードの打込み本数は、いずれも４５本／５０ｍｍ幅とした。
【００４２】
こうして得られた乗用車用タイヤについて、高速走行タイヤ耐久性に関する試験を行い、タイヤの破壊に至るまでのトータル時間で評価した。
【００４３】
比較例１のものは、従来のコードＡのみからなる補強層をセンター域からショルダー域にかけて使用したものであり（全幅２００ｍｍ）、該比較例１のものが破壊に至るまでの時間を１００とし、他のものは指数評価で示したものであり、数値が大きい方が破壊に至るまでの時間が長いものであり、高速走行タイヤ耐久性が良好なものである。
【００４４】
表１の実施例１〜３に示すように本発明によれば良好な高速耐久性が得られる。
【００４５】
表１の比較例１、２のように、補強層を全幅（センター部およびショルダー部）にわたり同一のカバー層で構成した場合には、本発明による場合よりも劣る。また、比較例３に示したように、３本撚りコードをショルダーに用いて、２本撚りコードをセンターに用いた本発明と逆の場合には、高速耐久性にかなり劣る。比較例４に示したように、３本撚りコードをセンターに用いた場合でも、幅が広すぎると改善効果はほとんど得られず比較例１と同様のレベルである。また、比較例５に示したように、３本撚りコードをセンターに用いた場合でも、幅が狭すぎると高速耐久性はかなり劣る。
【００４６】
表２に示した実施例４〜１１はいずれも本発明によるもので良好な結果を有するものだが、中では、撚り係数が小さめのもの（実施例４）は撚りピッチが大きいがセンターコードの疲労破断発生からトレッドの剥離が発生し、本発明の効果は明らかに認められるものの、他の実施例と比べて小さめであった（指数１０５）。
【００４７】
また、撚り係数が大きめのもの（実施例１１）は撚りピッチが小さいが剛性が小さくショルダー部（エッジ部）での抑えが効かずショルダー部での剥離が発生し、本発明の効果は明らかに認められるものの、他の実施例と比べて小さめであった（指数１０５）。
【００４８】
表３に示した実施例１２〜１４は、ＰＯＫ繊維をハイブリッドコードの構成ヤーン（高弾性側）を用いたいずれも本発明によるもので良好な結果を有する。
【００４９】
表３に示した比較例６〜１０は、ＰＯＫ繊維をハイブリッドコードの構成ヤーン（高弾性側）を用いたものであるが、比較例１〜５と同様に、補強カバー層を１００％使い（センター部とショルダーが同一）としたり、使用比率が不適切であるときは本発明の効果が得られないことを示している。
【００５０】
表４の実施例１５は、高弾性ヤーンとしてＰＥＮ繊維糸を用いたものであり、ヤーン構成・コード構成は実施例１３とほぼ同様なものであるが、糸の発熱が高く、本発明の効果は明らかに認められるものの、実施例１３と比べて小さかった（指数１１０）。
【００５１】
実施例１６は、実施例１３のものに対して、ＰＥＮ繊維からなる補助繊維補強層（図２の８の態様）を更に追加使用して耐久性の強化を図ったものであるが、該態様では接地変形による発熱がより抑制されており、高速耐久性は非常に良好であった（指数１３０）。
【００５２】
【表１】
2007216778.tif 000003
【００５３】
【表２】
2007216778.tif 000004
【００５４】
【表３】
2007216778.tif 000005
【００５５】
【表４】
2007216778.tif 000006
【図面の簡単な説明】
【００５６】
【図１】図１は、本発明の空気入りラジアルタイヤの一実施態様例を示すものであり、空気入りタイヤの子午線方向にとった概略断面図である。
【図２】図２は、本発明の空気入りラジアルタイヤの他の好ましい一実施態様例を示すものであり、図１の如き空気入りタイヤの子午線方向の断面におけるベルト層、有機繊維補強層、補助繊維補強層の配置を概念的に示した概略モデル図である。
【符号の説明】
【００５７】
１：トレッド部
２：サイドウォール部
３：ビード部
４：カーカス層
５：ビードコア
６：ベルト層
７：有機繊維補強カバー層
７１：センターカバー層
７２：ショルダーカバー層
８：補助繊維補強層
【図１】
2007216778.tif 000007
【図２】
2007216778.tif 000008